(57)【特許請求の範囲】
【請求項１】
コポリマー、揮発性塩基及び水を含んでなる水性ポリマー組成物において、
当該コポリマーは、少なくとも１種の、塩基で中和可能なカルボン酸含有モノマーおよび少なくとも１種の疎水性のエチレン性不飽和モノマーを有し、当該塩基で中和可能なモノマーは、前記コポリマーの重量を基準として５重量％以上で且つ〜20重量％未満の量でコポリマー中に存在し、
前記コポリマーは、10,000〜100,000の重量平均分子量を有し、
前記水は、コポリマーがその中で重合される非水性溶媒及び水の合計重量に対して少なくとも50％の量で存在し、
前記揮発性塩基は、ポリマー上の塩基で中和可能な基の20〜100％を中和するのに有効な量で存在し、
前記ポリマー組成物は透明であり、
前記ポリマー組成物から形成されるフィルムは一旦形成されれば水に不溶であり、当該フィルムは架橋を含まない、
ことを特徴とする水性ポリマー組成物。
【請求項２】
請求項１に記載のポリマー組成物を製造する方法であって、
Ａ）非水溶媒中で少なくとも１種の、塩基で中和可能なカルボン酸含有モノマーおよび少なくとも１種の疎水性のエチレン性不飽和モノマーを重合して非水ポリマー溶液を形成させ、
Ｂ）該非水ポリマー溶液からポリマー水性分散液を形成させ、そして
Ｃ）水性揮発性塩基を添加して
透明な水性ポリマー組成物を形成させることを含み、しかも該ポリマー組成物から形成されたフィルムはいったん形成されると水に不溶であり、かつ該フィルムは架橋を含有しない、ことを特徴とする方法。
【発明の詳細な説明】
【０００１】
【発明の属する技術分野】
本発明は、水に不溶でかつ本質的に架橋のないフィルムを形成することの可能な水性ポリマー組成物に関する。特に、ポリマー組成物は、親水性の、塩基で中和可能なモノマーと疎水性のエチレン性不飽和モノマーのコポリマーを含有する。ポリマー組成物は、熱硬化樹脂の代替品として並びに乳化安定剤または疎水性化剤として有用である。
【０００２】
【従来の技術】
ポリマー被膜は、ペイントから頭髪固着剤、徐放性被膜にわたる用途において用いられる。ポリマー被膜は、ラッカーのような非水溶媒中のポリマーの透明溶液から生成し得る。しかしながら、生態学的理由のために、水性のポリマー溶液または乳濁液が、有機溶媒ベースのものより好ましい。多くの用途にとって、被膜は速乾性でありかつ耐水性であることが望ましい。
【０００３】
乳化重合は、ポリマー粒子の安定化のために、界面活性剤またはコロイド安定剤の使用を必要とする。乳化安定剤はフィルムの形成中および形成後に表面に移行する傾向があり、耐水性のような領域においてフィルムの性能制限の原因となる。米国特許第４，１１９，６００号、第５，５２７，８５３号、第５，８２０，９９３号、第５，８６１，１８８号、第５，９２２，３９８号および第６，０１３，７２１号に見られるものを含めて、水不溶性フィルムを生成する速乾性乳濁液の多くの例がある。これらの組成物の各々は、乳化ポリマー、多官能性アミンおよび揮発性塩基を必要とする。多官能性アミンは、フィルム形成中ポリマーを架橋しそしてかくして耐水性を与えるように働く。
【０００４】
日本国特許４，３２０，４６７号、第４，３３５，０７０号および第４，３３５，０７１号は、水溶液中にあるバインダーを含有する水系印刷インキを記載する。揮発性塩基が、ポリマーを水中に溶解または分散するために用いられる。耐水性については言及されておらず、そしてポリマー組成物は、印刷インキ用の染料をキレート化するために用いられるところの、ポリエチレングリコールメタクリレートのような普通でないモノマーを含有する。
【０００５】
米国特許第４，９２３，５１４号、第４，９６０，４６３号および第６，０４０，４０９号は、ワックス代替品用の水性床磨き用組成物を開示する。それらのポリマーは、揮発性塩基で中和される。該ポリマーは本発明のものよりはるかに高い酸レベルを含有し、そして該ポリマーはアルカリ溶液に可溶である。
【０００６】
米国特許第５，３１２，８８３号は、水道水に可溶であるが、０．５パーセント以上の中性無機塩を含有する水溶液に不溶であるアクリル酸ポリマーを開示する。
【０００７】
米国特許第５，６３１，３１７号は、混合された５０〜９０パーセントの水混和性有機溶媒および１０〜５０パーセントの水中で、アクリル酸、Ｃ8〜12（メト）アクリレートおよびＣ2〜4（メト）アクリレートを重合し、その後アクリル酸の２〜１５モルパーセントの中和を行い、そして有機溶媒を蒸留除去しそして水を添加することにより、自己分散性の塩感受性ポリマーを製造する方法を開示する。本発明の方法は、溶解性について塩濃度に依存しないで水に可溶であるフィルムを生成する。
【０００８】
【発明が解決しようとする課題】
驚くべきことに、水性ポリマー組成物から形成されたコポリマーフィルムが、架橋の存在なしに、フィルム形成後に水に不溶である、ということが見出された。該ポリマーは、化学的架橋反応または架橋するべき硬化メカニズムを促進するための外部エネルギーを必要とせず、しかも粒子凝集、生成の容易性および安定化のようなラテックスの制限が除去されるので、現在の技術に対して利点を呈する。これらのポリマーは、商業的および環境的の両方の観点から、熱硬化樹脂の代替品として優秀な候補である。
【０００９】
【課題を解決するための手段】
本発明は、コポリマーおよび水を含む水性ポリマー組成物において、該コポリマーが少なくとも１種の塩基で中和可能なモノマーおよび少なくとも１種の疎水性のエチレン性不飽和モノマーを含み、該ポリマー組成物が透明であり、該ポリマー組成物から形成されたフィルムはいったん形成されると水に不溶であり、しかも該フィルムは架橋を本質的に含有しない上記ポリマー組成物に向けられる。
【００１０】
本発明の別の態様は、本発明のポリマー組成物を製造する方法であって、
Ａ）非水溶媒中で少なくとも１種の親水性の、塩基で中和可能なモノマーおよび少なくとも１種の疎水性のエチレン性不飽和モノマーを重合して非水ポリマー溶液を形成させ、
Ｂ）該非水ポリマー溶液からポリマー水性分散液を形成させ、そして
Ｃ）水性揮発性塩基を添加して
透明な水性ポリマー組成物を形成させることを含み、しかも該ポリマー組成物から形成されたフィルムはいったん形成されると水に不溶であり、かつ該フィルムは架橋を本質的に含有しない上記方法である。該方法はまた、該水性分散液を形成させる前に該揮発性塩基を添加することを含み得る。
本発明の更なる具体的態様は、本発明の水性ポリマー組成物で安定化されているポリマー乳濁液である。
【００１１】
本発明は、コポリマーおよび水を含む水性ポリマー組成物に向けられる。コポリマーは、少なくとも１種の親水性の、塩基で中和可能なモノマーおよび少なくとも１種の疎水性のエチレン性不飽和モノマーから合成される。
【００１２】
親水性の、塩基で中和可能なモノマーは、１種以上のカルボン酸、ジカルボン酸、スルホン酸およびホスホン酸、またはそれらの混合物から選択される。本発明において有用な該モノマーの例は、アクリル酸、メタクリル酸、マレイン酸無水物、イタコン酸、クロトン酸、スチレンスルホン酸、２−アクリルアミド−２−メチルプロパンスルホン酸、ビニルスルホン酸、エタクリル酸、アルファ−クロロアクリル酸、アルファ−シアノアクリル酸、ベータ−メチルアクリル酸（クロトン酸）、アルファ−フェニルアクリル酸、ソルビン酸、アルファ−クロロソルビン酸、アンゲリカ酸、ケイ皮酸、ｐ−クロロケイ皮酸、ベータ−スチリルアクリル酸（１−カルボキシ−４−フェニルブタジエン−１，３）、イタコン酸、マレイン酸、シトラコン酸、メサコン酸、グルタコン酸、アコニット酸、フマル酸、トリカルボキシエチレン、２−アクリロキシプロピオン酸、ビニルスルホン酸、リン酸、ビニルホスホン酸、メタリルスルホン酸、スルホン化スチレンおよびアリルオキシベンゼンスルホン酸を包含するが、しかしそれらに限定されない。
【００１３】
好ましくは、親水性の、塩基で中和可能なモノマーは、アクリル酸またはメタクリル酸である。親水性モノマーは、好ましくは、ポリマーの質量を基準として５〜２０質量パーセントにて水性ポリマー組成物中に存在する。親水性モノマーのレベルが２０質量パーセントを越える場合、ポリマー溶液から生成されるフィルムは高い水溶解性をもたらす。
【００１４】
疎水性モノマーは、いかなるエチレン性不飽和モノマーまたはそれらの混合物でもあり得る。かかるモノマーの例は、次のものを包含するが、しかしそれらに限定されない。
【００１５】
（メト）アクリレート
ＣＨ2＝Ｃ（Ｒ）−ＣＯＯＲ1
Ｒ＝ＨまたはＣＨ3  Ｒ1＝Ｃ1〜Ｃ18
マレエート
Ｒ1ＯＯＣ−ＣＨ＝ＣＨ−ＣＯＯＲ2
【００１６】
Ｒ1＝ＨまたはＣ1〜Ｃ18  Ｒ2＝ＨまたはＣ1〜Ｃ18  Ｒ1＝Ｒ2≠Ｈ
（メト）アクリルアミド
ＣＨ2＝Ｃ（Ｒ）−ＣＯ−Ｎ（Ｒ1）（Ｒ2）
Ｒ＝ＨまたはＣＨ3  Ｒ1＝ＨまたはＣ1〜Ｃ10  Ｒ2＝ＨまたはＣ1〜Ｃ10
ビニルエステル
ＣＨ2＝Ｃ（Ｒ）−Ｏ−ＣＯＲ1
Ｒ＝ＨまたはＣＨ3  Ｒ1＝Ｃ1〜Ｃ18
【００１７】
イタコネート
ＣＨ2＝Ｃ（ＣＯＯＲ1）−ＣＨ2−ＣＯＯＲ2
Ｒ1＝ＨまたはＣ1〜Ｃ18  Ｒ2＝ＨまたはＣ1〜Ｃ18  Ｒ1＝Ｒ2≠Ｈ
【００１８】
スチレン化合物
【化１】
0004271882.tif 000002
Ｒ1＝ＨまたはＣ1〜Ｃ2  Ｒ2＝ＨまたはＣ1〜Ｃ2  Ｒ3＝ＨまたはＣ1〜Ｃ2
【００１９】
不飽和炭化水素およびアクリロニトリル
ＣＨ（Ｒ1）＝ＣＨ（Ｒ2）
Ｒ1＝Ｈ、Ｃ≡Ｎ、Ｃ1〜Ｃ18  Ｒ2＝Ｈ、Ｃ≡Ｎ、Ｃ1〜Ｃ18
【００２０】
窒素官能性
（メト）アクリルアミド、Ｎ−メチル（メト）アクリルアミド、Ｎ−エチル（メト）アクリルアミド、Ｎ−プロピル（メト）アクリルアミド、Ｎ−ブチル（メト）アクリルアミド、Ｎ−ｔ−オクチル（メト）アクリルアミド、Ｎ，Ｎ−ジメチル（メト）アクリルアミド、Ｎ，Ｎ−ジエチル（メト）アクリルアミド、Ｎ，Ｎ−ジプロピル（メト）アクリルアミド、Ｎ，Ｎ−ジブチル（メト）アクリルアミド、Ｎ，Ｎ−ジ−ｔ−オクチル（メト）アクリルアミド、２−（ジメチルアミノ）エチル（メタクリレート）、Ｎ−［３−（ジメチルアミノ）プロピル］（メト）アクリルアミド、Ｎ−メトイル（メト）アクリルアミド、Ｎ−（イソブトキシメチル）アクリルアミド、アクリロニトリル、Ｎ−ビニルホルムアミド、ビニルピロリドン、Ｎ−カプロラクタム、ｔ−オクチル（メト）アクリルアミド、当業者は線状および分岐状の変型並びにより高級のアルキル鎖を想像し得る。
【００２１】
ビニルエステル
ビニルホルメート、ビニルアセテート、ビニルプロピオネート、ビニルイソブチレート、ビニルピバレート、ビニル２−エチルヘキソネート、ビニルｐ−ｔ−ブチルベンゾエート、バーサチック酸のビニルエステル（すなわち、Veo Va 10、Veo Va 11、Veo Va 12）、ビニルラウレート、ビニルステレート、ビニルエイコアネート、ビニルドコサネート、当業者は線状および分岐状の変型並びにより高級のアルキル鎖を想像し得る。
【００２２】
アルコール官能性
１−ヒドロキシメチル（メト）アクリレート、２−ヒドロキシメチル（メト）アクリレート、１−ヒドロキシエチル（メト）アクリレート、２−ヒドロキシエチル（メト）アクリレート、１−ヒドロキシプロピル（メト）アクリレート、２−ヒドロキシプロピル（メト）アクリレート、３−ヒドロキシプロピル（メト）アクリレート、当業者は線状および分岐状の変型並びにより高級のアルキル鎖を想像し得る。
【００２３】
不飽和炭化水素
エチレン、プロピレン、ブチレン、ブタジエン、当業者は線状および分岐状の変型並びにより高級のアルキル鎖を想像し得る。
【００２４】
（メト）アクリレート
メチル（メト）アクリレート、エチル（メト）アクリレート、プロピル（メト）アクリレート、ブチル（メト）アクリレート、ペンチル（メト）アクリレート、ヘキシル（メト）アクリレート、ヘプチル（メト）アクリレート、２−エチルヘキシル（メト）アクリレート、オクチル（メト）アクリレート、ｔ−オクチル（メト）アクリレート、ノニル（メト）アクリレート、デシル（メト）アクリレート、イソボルニル（メト）アクリレート、ラウリル（メト）アクリレート、ステリル（メト）アクリレート、シクロヘキシル（メト）アクリレート、１−ヒドロキシメチル（メト）アクリレート、２−ヒドロキシメチル（メト）アクリレート、１−ヒドロキシエチル（メト）アクリレート、２−ヒドロキシエチル（メト）アクリレート、１−ヒドロキシプロピル（メト）アクリレート、２−ヒドロキシプロピル（メト）アクリレート、３−ヒドロキシプロピル（メト）アクリレート。
【００２５】
好ましいモノマーは、ビニルモノマー、及びメチルメタクリレート、ブチルアクリレートのようなアクリレートモノマーである。コポリマーは、好ましくは、１００，０００未満、好ましくは１０，０００から５０，０００、最も好ましくは２０，０００から４０，０００の質量平均分子量（ポリスチレン標準品およびSHOWDEX KF806Lカラムを用いるＧＰＣにより測定されるとき）を有する。
【００２６】
本発明の水性ポリマー組成物は、ラテックスまたは乳化ポリマー組成物とは対照的に透明な溶液である。
該ポリマー組成物から形成されたフィルムは、水に不溶である。ここにおいて用いられる不溶は、ポリマーフィルムの５０パーセント未満が沸騰水中に２時間後溶解するかまたはポリマーフィルムの５パーセント未満が水中に室温において２時間後溶解することを意味する。フィルムは、薄い層を基体に施用しそして該層を乾燥してフィルムにすることにより、水性ポリマー組成物から形成し得る。乾燥は、高められた温度の使用により促進し得る。
【００２７】
該ポリマー組成物から形成されたフィルムはまた、水性塩基、水性酸および水性塩溶液に不溶である。水性塩溶液に不溶は、ポリマーフィルムの５０パーセント未満が沸騰塩水中に２時間後溶解するかまたはポリマーフィルムの５パーセント未満が塩水中に室温において２時間後溶解することを意味する。水性塩基に不溶は、ポリマーフィルムの５０パーセント未満が水性塩基水中に室温において２時間後溶解することを意味する。水性酸に不溶は、ポリマーフィルムの２０パーセント未満が沸騰水性酸中に２時間後溶解するかまたはポリマーフィルムの１パーセント未満が水性酸中に室温において２時間後溶解することを意味する。
【００２８】
本発明によるポリマーフィルムは、架橋を本質的に含有しない。ここにおいて用いられる架橋は、化学架橋を指す。ポリマーフィルムは、水に不溶であるけれども、ポリマーが当初に形成された溶媒中に溶解するので、架橋の不存在は確認される。当初の溶媒中におけるフィルムの溶解は、フィルムの少なくとも８０パーセントが還流溶媒中に２時間内に溶解したことを意味する。
【００２９】
本発明はまた、透明でありしかも、水に不溶でありかつ架橋を本質的に含有しないフィルムを形成する水性ポリマー組成物を製造する方法に関する。該方法は、非水溶媒中で少なくとも１種の親水性の、塩基で中和可能なモノマーおよび少なくとも１種の疎水性のエチレン性不飽和モノマーを重合し、該非水ポリマー溶液からポリマー水性分散液を形成させ、そして水性揮発性塩基を添加して透明な水性ポリマー組成物を形成させることを含む。揮発性塩基の添加は、非水ポリマー溶液からのポリマー水性分散液の形成の前、後または中のいずれかにて行うことができる。
【００３０】
非水溶媒中におけるモノマーの重合は、当該技術において知られたいずれの手段によっても行ない得る。溶媒は、水と混和可能であるべきである。好ましくは、溶媒は、水との共沸混合物を形成することが可能である。本発明において有用な溶媒の例は、メタノール、エタノールおよびイソプロピルアルコールのようなアルコール、並びにアセトンを包含するが、しかしそれらに限定されない。好ましくは、残留溶媒は、溶液の質量を基準として１０質量パーセント未満、最も好ましくは５質量パーセント未満にてポリマー溶液中に存在する。この好ましい事項は、ラベル貼りの目的のために、引火性についての規制制限値に基づいている。
【００３１】
非水ポリマー溶液からのポリマー水性分散液の形成は、いくつかの手段により行ない得る。第１のものは、組成物中の水の質量が非水溶媒の質量より多くなるような程度までの水または水性揮発性塩基の添加による。第２のものは、水または水性揮発性塩基の添加および更に溶媒または溶媒の共沸混合物のストリッピング除去による。どんな手段においても、ポリマー水溶液が非水ポリマー溶液から形成され、すなわち、水および非水溶媒の総質量を基準として少なくとも５０パーセントの水を含有する溶液がもたらされることになる。好ましくは、水は、水および非水溶媒の総質量を基準として７５質量パーセント以上にて存在する。
【００３２】
最終水性ポリマー組成物は水溶液へのポリマー溶液の転化と揮発性塩基の添加との組み合わせにより形成されて、透明な組成物がもたらされることになる。ここにおいて有用な揮発性塩基は、該溶液から蒸発し得るものまたは該塩基の混合物である。かかる塩基は、アンモニア、モルホリン、低級アルキルアミン、低級アルカノールアミン、ジエタナノールアミン、エタノールアミン、２−ジメチルアミノエタノール、Ｎ−メチルモルホリンおよびエチレンジアミンを包含するが、しかしそれらに限定されない。好ましい塩基は、アンモニアまたは水酸化アンモニウム、およびエタノールアミンを包含する。揮発性塩基は、ポリマー上の塩基で中和可能な基の２０〜１００パーセントを中和するのに有効な量にて用いられる。好ましくは、揮発性塩基は、ポリマー上の塩基で中和可能な基の５０〜１００パーセントを中和するのに有効な量にて存在する。
【００３３】
本発明の更なる態様は、乳濁液用安定剤としての、水性ポリマー組成物の使用である。水性ポリマー組成物は、乳濁液を安定化するために当該技術において現在用いられている界面活性剤およびコロイドの代替品として用い得る。かかる乳濁液は、界面活性剤またはコロイドで安定化された乳濁液において見られる耐水性および他の性質に対する制限なしに、界面活性剤不含のラテックスを与える。
【００３４】
乳濁重合用コロイド安定剤として有用であることに加えて、本発明のポリマー溶液は多くの他の用途において有用であり、しかして該用途はフェノール樹脂代替品、ペンキ中の粘着防止剤、頭髪固着剤、スキンクリーム、インキ、保護用トップコート、接着剤用バインダー、水性マニキュア液、ガラス特製品、徐放性および浸食性の被膜または粒子、分散剤、不織布、織布および紙用バインダー、耐水性被膜を包含するが、しかしそれらに限定されない。
【００３５】
次の例は本発明を更に例示および説明するために与えられているが、いかなる点でも限定として解すべきでない。
【００３６】
実施例１
凝縮器、温度計およびステンレス鋼製櫂形撹拌機を備えた２Ｌの四つ口フラスコに、１３９．８ｇのイソプロパノールを添加した。この溶液を１５分間、撹拌しかつ窒素の穏やかな流れでもってパージした。パージが終了した後、この溶液を加熱還流し、そして定常還流が得られ次第、６６．０ｇのメチルメタクリレート、２０．０ｇのブチルアクリレートおよび１４．０ｇのアクリル酸を２．０時間かけてモノマー用ポンプにより添加した。同時に、８．０ｇのイソプロパノールおよび３．０ｇのVAZO 67（２，２′−アゾビス（２−メチルブチロニトリル））を２．５時間かけてシリンジポンプにより添加した。反応を還流温度にて維持し、そして開始剤のゆっくりした添加が終了した後、内容物を１５分間還流に保持した。次いで、フラスコにディーン−スタークトラップを装着し、そしておおよそ１００．０ｇのイソプロパノールをストリッピング除去した。次いで、内容物を６０℃に冷却し、そして十分に撹拌しながら１４０．０ｇの脱イオン水と１１．５ｇの２９．５％水酸化アンモニウム溶液との溶液を添加した。ポリマーはすぐに溶解し、そして内容物を加熱還流して残存イソプロパノールを除去した。この溶液を室温に冷却した。生じた溶液ポリマーは２４．５％固形分であり、７．１のｐＨを有し、また２５℃において４３０ｃＰｓの粘度を有していた。ポリマーは、いったん乾燥されると、苛性および沸騰の水に不溶であった。
【００３７】
実施例２
９０．０ｇのメチルメタクリレートおよび１０．０ｇのアクリル酸をモノマーとして用いたこと以外は実施例１と同じようにして、重合を行った。生じた溶液ポリマーは２０．２％固形分であり、８．７のｐＨおよび８８５ｃＰｓの粘度を有していた。ポリマーは、いったん乾燥されると、苛性および沸騰の水に不溶であった。
【００３８】
実施例３
８５．０ｇのブチルアクリレートおよび１５．０ｇのアクリル酸をモノマーとして用いたこと以外は実施例１と同じようにして、重合を行った。生じた溶液ポリマーは３５．２％固形分であり、９．３のｐＨおよび１１００ｃＰｓの粘度を有していた。ポリマーは、いったん乾燥されると、苛性および沸騰の水に不溶であった。
【００３９】
実施例４
４０．０ｇのメチルメタクリレート、４０．０ｇのブチルアクリレートおよび２０．０ｇのアクリル酸をモノマーとして用い、そして使用溶媒をイソプロパノールからアセトンに変えたこと以外は実施例１と同じようにして、重合を行った。また、２．０ｇのドデシルメルカプタンを、ポリマーの分子量を制御するために用いた。生じた溶液ポリマーは２０．０％固形分であり、１０．３のｐＨおよび１２２ｃＰｓの粘度を有していた。ポリマーは、いったん乾燥されると、苛性および沸騰の水に不溶であった。
【００４０】
実施例５
５０．０ｇのメチルメタクリレート、４０．０ｇのブチルアクリレートおよび１０．０ｇのアクリル酸をモノマーとして用いたこと以外は実施例４と同じようにして、重合を行った。生じた溶液ポリマーは２０．０％固形分であり、１０．２のｐＨおよび３２５０ｃＰｓの粘度を有していた。ポリマーは、いったん乾燥されると、苛性および沸騰の水に不溶であった。
【００４１】
実施例６
凝縮器、温度計およびステンレス鋼製櫂形撹拌機を備えた２Ｌの四つ口フラスコに、１１１．８４ｇのイソプロパノールおよび２７．９６ｇの脱イオン水を添加した。この溶液を１５分間、撹拌しかつ窒素の穏やかな流れでもってパージした。パージが終了した後、この溶液を加熱還流し、そして定常還流が得られ次第、６６．０ｇのメチルメタクリレート、２０．０ｇのブチルアクリレートおよび１４．０ｇのアクリル酸を２．０時間かけてモノマー用ポンプにより添加した。同時に、１２．０ｇの脱イオン水および２．０ｇの過硫酸ナトリウムを２．５時間かけてシリンジポンプにより添加した。反応を還流温度にて維持し、そして開始剤のゆっくりした添加が終了した後、内容物を１５分間還流に保持した。次いで、フラスコにディーン−スタークトラップを装着し、そしておおよそ１００．０ｇのイソプロパノールをストリッピング除去した。次いで、内容物を６０℃に冷却し、そして十分に撹拌しながら１４０．０ｇの脱イオン水と１１．５ｇの２９．５％水酸化アンモニウム溶液との溶液を添加した。ポリマーはすぐに溶解し、そして内容物を加熱還流して残存イソプロパノールを除去した。この溶液を３０℃に冷却し、そして必要な場合、粘度を水で調整した。生じた溶液ポリマーは２４．５％固形分であり、７．１のｐＨを有し、また４３０ｃＰｓの粘度を有していた。ポリマーは、いったん乾燥されると、苛性および沸騰の水に不溶であった。
【００４２】
実施例７
３０．０ｇのメチルメタクリレート、６０．０ｇのブチルアクリレートおよび１０．０ｇのアクリル酸をモノマーとして用いたこと以外は実施例６と同じようにして、重合を行った。生じた溶液ポリマーは２２．３％固形分であり、１０．２のｐＨおよび７５０ｃＰｓの粘度を有していた。ポリマーは、いったん乾燥されると、苛性および沸騰の水に不溶であった。
【００４３】
実施例８
３０．０ｇのメチルメタクリレート、６０．０ｇのブチルアクリレートおよび１０．０ｇのメタクリル酸をモノマーとして用いたこと以外は実施例６と同じようにして、重合を行った。生じた溶液ポリマーは２１．４％固形分であり、９．９のｐＨおよび２６３ｃＰｓの粘度を有していた。ポリマーは、いったん乾燥されると、苛性および沸騰の水に不溶であった。
【００４４】
実施例９（コロイドとしての使用）
凝縮器、温度計およびステンレス鋼製櫂形撹拌機を備えた２Ｌの四つ口フラスコに、１３７．３８ｇの実施例１からのポリマー溶液および７４．１ｇの脱イオン水を添加した。この溶液を１５分間窒素の穏やかな流れでもってパージし、次いで水浴でもって６０℃に加熱した。次に、１９．２５ｇの実施例１からのポリマー溶液および６２．０ｇの脱イオン水を混合し、そしてその溶液に５０．０ｇのブチルアクリレートおよび５０．０ｇのメチルメタクリレートを添加した。次いで、このモノマー予備乳濁液を２．５時間かけてモノマー用ポンプにより添加し、かつ反応温度をずっと６０℃に維持した。該モノマー予備乳濁液の添加と同時に、２０．０ｇの脱イオン水と０．２３ｇのナトリウムホルムアルデヒドスルホキシレートの溶液および１５．０ｇの脱イオン水と０．６４ｇのｔ−ブチルヒドロペルオキシドの溶液を添加した。レドックス開始剤を、３．０時間かけてシリンジポンプにより添加した。すべてのゆっくりした添加が終了した後１５分間反応を６０℃に保持し、次いで１５．０ｇの脱イオン水および０．６４ｇのｔ−ブチルヒドロペルオキシドを一度に添加し、そしてこの溶液を５分間平衡化させた。次いで、９．２ｇの脱イオン水および０．４６ｇのナトリウムホルムアルデヒドスルホキシレートを５分かけて添加し、そしてこの溶液を１０分間平衡化させた。生じた乳濁液は２８．９％固形分であり、８．０のｐＨ、２６ｃＰｓの粘度、９４ｎｍの平均粒度を有し、また＜０．０１％の凝塊を有していた。乾燥フィルムは表面粘着性を有さず、また苛性および沸騰の水に完全に不溶であった。
【００４５】
実施例１０
コロイドが実施例２におけるポリマーでありそして５０．０ｇの２−エチルヘキシルアクリレートおよび５０．０ｇのブチルアクリレートをモノマーとして用いたこと以外は実施例９と同じようにして、重合を行った。生じた乳濁液は３４．５％固形分であり、８．６のｐＨおよび５６ｃＰｓの粘度を有していた。乾燥フィルムは表面粘着性を有さず、また苛性および沸騰の水に完全に不溶であった。
【００４６】
実施例１１
５０．０ｇのメチルメタクリレートおよび５０．０ｇのブチルアクリレートをモノマーとして用いたこと以外は実施例９と同じようにして、重合を行った。生じた乳濁液は４４．１％固形分であり、８．０のｐＨおよび３８ｃＰｓの粘度を有していた。乾燥フィルムは表面粘着性を有さず、また苛性および沸騰の水に完全に不溶であった。
【００４７】
比較例１
８０．０ｇのメチルメタクリレートおよび２０．０ｇのアクリル酸をモノマーとして用いたこと以外は実施例１と同じようにして、重合を行った。生じた溶液ポリマーは３０．３％固形分であり、７．２のｐＨおよび５０４０ｃＰｓの粘度を有していた。ポリマーは、いったん乾燥されると、苛性および沸騰の水に可溶であった。
【００４８】
比較例２
９０．０ｇのメチルメタクリレートおよび１０．０ｇのアクリル酸をモノマーとして用いそして使用塩基が水酸化アンモニウムの代わりに水酸化ナトリウムであったこと以外は実施例１と同じようにして、重合を行った。生じた溶液ポリマーは２５．４％固形分であり、８．１のｐＨおよび１４０ｃＰｓの粘度を有していた。ポリマーは、いったん乾燥されると、苛性および沸騰の水に可溶であった。
【００４９】
比較例３
ドデシルメルカプタンを用いなかったこと以外は実施例４と同じようにして、重合を行った。生じたポリマーは溶液でなくて乳濁液であり、そして塩基水溶液中に容易には分散しなかった。
【００５０】
比較例４
７５．０ｇのラウリルアクリレートおよび２５．０ｇのアクリル酸をモノマーとして用いたこと以外は実施例１と同じようにして、重合を行った。生じた溶液ポリマーは１５．４％固形分であり、８．１のｐＨおよび１４０ｃＰｓの粘度を有していた。ポリマーは、いったん乾燥されると、苛性および沸騰の水に可溶であった。
【００５１】
実施例１２
上記の例から３ミルの厚さの湿潤フィルムをガラス板上に流延し、そして室温にて一晩または１３０℃にて５分間乾燥した。次に、１．０ｇを、１００．０ｇの脱イオン水を有するフラスコ中に置いた。この溶液を２時間加熱還流し、次いで濾過し、そして不溶性ポリマー％を算出するために濾液について固形分％を決定した。苛性不溶分を、室温にて２時間、２５質量％ＮａＯＨを用いて、同様なやり方で決定した。それらの例は、本発明のポリマー組成物から流延されたフィルムが水および苛性に不溶であるのに対して、比較フィルムは水に可溶であることを示す。結果は、下記において表にされている。
【００５２】
【表１】
0004271882.tif 000003
【００５３】
実施例１３
実施例１２と同じように流延されたフィルムをイソプロパノールまたはアセトンに添加して、１％ポリマー溶液を作った。この溶媒を２時間加熱還流しそしてこの溶液を濾過し、そして不溶性ポリマー％を算出するために濾液の固形分％を決定した。これらの結果は、本発明のポリマー組成物から形成されたフィルムが水に不溶であるけれども、それらが形成される溶媒に可溶であり、架橋の欠如を表示することを示す。結果は、下記において表にされている。
【００５４】
【表２】
0004271882.tif 000004